(57)【要約】【課題】  高度な生物安全性、高性能と高分子量を有するポリ-L-乳酸合成の新型触媒合成プロセスを提供。【解決手段】ヒトの体内の代謝プロセスに生成する生物有機分子グアニジン化合物を触媒とし、人体に必要な無毒の微量金属酸塩を活性化剤とし、両者は効率的な触媒システムを構成し、この二つの成分の使用量は、単量体の原料投入重量の0.001-0.05wt%である；本体重合法でL-ラクチドの開環重合を行い、反応条件が下記の通りである。第一段：反応温度125-140℃、圧力0.4-0.6torr、時間16-24hとなり、第二段：反応温度140-160℃、圧力0.1-0.3torr、時間25-60hとなる；応用のニーズによって、管理される条件の下で製品分子量を合成できる；合成される最も優れたレベルのポリL-乳酸性能指標：Mw=5.5×105、PDI=1.50、Tm=188℃、Xc=82.9%、色が真白である。【選択図】なし【特許請求の範囲】
【請求項１】
一種の高性能高分子量ポリL-乳酸（h-PLLA）合成プロセスであり、特徴が下記の通りである。当該合成プロセスは、ヒトの体内の代謝プロセスに生成する生物有機分子グアニジン化合物（BG）を触媒とし、人体に必要な無毒の微量金属酸塩を活性化剤（Act）とし、高効率で高度な生物安全性を有する二元触媒システム（BG-Act）を構成する；本体重合法でL-ラクチド（LLA）の開環重合を行う化学反応式は次の通りである：
2017507229.tif 000003
合成手順：
単量体LLA 、触媒 (BG) と活性化剤 (Act)を重合反応窯に入れ、三回の「真空排気−窒素充填」という循環操作を通じて、重合釜の中の空気を除去し、本体重合法でLLAの開環重合を行う；重合反応の条件コントロールは、二段法を採用する；第一段の重合反応で重量平均分子量（Mw）が4.0-5.0×104である中分子量ポリL-乳酸（m-PLLA）を得た後、第二段の重合反応条件によって引き続き重合反応を行い、最終的に得る高性能高分子量ポリL-乳酸（h-PLLA）のMwが4.0-5.5×105である；
合成条件：
第一段の重合反応条件：温度（T）=125-140℃、圧力（P）=0.4-0.6 torr、反応時間（t）=16-24h；
第二段の重合反応条件：T=140-160℃、P=0.1-0.3torr、t=25-60h。
【請求項２】
（１）製品とする重合物の主要性能指標は、次のとおりとする。重量平均分子量：（Mw）=4.0-5.5×105、分子量分布指数（PDI）≦1.70、融点 (Tm) ≧185℃、結晶度(Xc) ≧80.2%、色が真白である；
（２）合成される最も優れたレベルのポリL-乳酸性能指標は、次のとおりとする：Mw = 5.5 × 105、PDI=1.50、Tm= 188℃、Xc=82.9%、色が真白である；
（３）合成される重合物製品は細胞毒性を有していない；
（４）重合物のMwは、実際応用要求に応じて、4.0-5.5×105の範囲で、管理される条件の下で合成できることを特徴とする請求項1に記載の高性能高分子量ポリL-乳酸（h-PLLA）合成プロセス。
【請求項３】
（１）ヒトの体内のアルギニン代謝プロセス及びエネルギ釈放・貯蔵プロセスに生成する生物有機分子ググアニジノアルギニン、グアニジノ酢酸、クレアチン、クレアチニン又はリン酸クレアチンからの何れかを主触媒（BG）とする；
（２）人体に必要な無毒の微量金属（カリウム、鉄、亜鉛とカルシウム）酸塩の何れかを活性化剤（Act）とする；
（３）主触媒と活性化剤は効率的な触媒システム（BG-Act）を構成し、その使用量が極めて少なく、この二つの成分の使用量は、単量体L-ラクチドの原料投入重量の0.001-0.05wt%であることを特徴とする請求項1に記載の高性能高分子量ポリL-乳酸（h-PLLA）合成プロセス。
【請求項４】
前記無毒な酸塩は、炭酸塩、酢酸塩、乳酸塩とグリコール酸塩であることを特徴とする請求項３に記載の高性能高分子量ポリL-乳酸（h-PLLA）合成プロセス。
【請求項５】
前記無毒な酸塩は、具体的に炭酸カリウム(K2CO3)、炭酸第一鉄(FeCO3)、乳酸亜鉛([CH3CH(OH)COO]2Zn)、炭酸カルシウム(CaCO3)、乳酸カルシウム([CH3CH(OH)COO]2Ca)、醋酸カリウム(CH3COOK)、グリコール酸亜鉛((HOCH2COO)2Zn)と酢酸カルシウム ((CH3COO)2Ca)であることを特徴とする請求項４に記載の高性能高分子量ポリL-乳酸（h-PLLA）合成プロセス。
【発明の詳細な説明】
【技術分野】
【０００１】
本発明は、本発明は、生物医療用原料科学分野に属し、特に医療用高性能生物分解重合物触媒合成プロセスに係る。
【背景技術】
【０００２】
ここ数年来、医学、薬物学及び生物組織工学等の科学の速い発展に伴い、国内外において、高性能、高分子量、高度生物安全性医療用生物分解重合物に対するニーズも急激に成長している。ポリ乳酸 (PLA) は優れた生体吸収性のある合成生物分解性重合物であり、現在、生物医学と薬剤学等の多くの数多くの分野に幅広く応用されている。I.新型高効率で低毒・放出制御型薬物キャリア（例えば抗癌及び抗HIV標的薬物キャリア）；II. 吸収性医療用癒着防止膜材料；III. 吸収性手術縫合糸；IV. 留置/埋め込み吸收性硬組織修復と代替材料（例えば、骨折内固定添え板、骨ねじ、半月板とパイプライン支持部品材料等）。前記III.とIV.項目に関わる応用は、使用するポリ乳酸（通常にポリL-乳酸とPLLAである）が優れた生体適合性と生分解性を有すると同時に、下記の特性を有することを要求する。（1）高分子量（重量平均分子量Mw≧4.0×105）を有すること；（2）優良な熱的性質（融点Tm≧173℃）を有すること；（3）優良な的結晶性能（結晶度Xc≧60%）を有すること；（4）如何なる非鉄金属雑物を含有していないこと。前記四項目の性能指標に合致するポリL-乳酸は、本特許において、高性能高分子量ポリL-乳酸と称される。
【０００３】
これを除いて、III.及びIV.項目の分野に応用されている材料の人体内留置/埋め込み時間が長いので、材料は、如何なる細胞毒性重金属及びその他の有毒成分を含まないことを要求する。これで、組織の悪性病変の発生を防止する。現在、商品ポリL-乳酸の合成に、第一錫オクトアート（化学名称：2-エチルヘキサン酸第一錫）を触媒として使用し、重合反応後、細胞毒性のある錫塩を製品重合物から完全に除去できないので、合成されるポリL-乳酸を人体内長期的な留置/埋め込み吸収性材料として使用する場合、生物安全面の隠れた危険性が発生する可能性がある。高度な生物安全性、高性能と高分子量を有するポリL-乳酸を合成することは、生物医療用分解材料分野における挑戦性研究課題である。
【発明の概要】
【発明が解決しようとする課題】
【０００４】
本発明の目的は、高度な生物安全性、高性能と高分子量を有するポリ-L-乳酸合成に関する一種の新型触媒合成プロセスを提供することである。
【課題を解決するための手段】
【０００５】
本申請発明者は、長期に渡って、生物有機分子グアニジンを触媒として医療用生分解性重合物合成関連研究の基礎の上に、最近、高度な生物安全性、高性能、高分子量ポリL-乳酸触媒合成に応用される一種の新プロセスの研究開発に成功した。本発明に紹介されているこの新プロセスは、生物医療用材料科学分野において幅広くて重要な応用前景を有する。
【０００６】
本発明の技術案は次のとおりである。高性能、高分子量ポリL-乳酸（h-PLLA）合成の新プロセス。当該合成プロセスは、ヒトの体内の代謝プロセスに生成する生物有機分子グアニジン化合物（BG）を触媒とし、人体に必要な無毒の微量金属酸塩を活性化剤（Act）とし、高効率で高度な生物安全性を有する二元触媒システム（BG-Act）を構成する；本体重合法でL-ラクチド（LLA）の開環重合を行う。重合物の合成反応の反応式は次のとおりである。
2017507229.tif 000002
【０００７】
具体的な合成手順は下記の通りである。
【０００８】
単量体LLA、触媒(BG)と活性化剤(Act)を重合反応窯に入れ、三回の「真空排気−窒素充填」という循環操作を通じて、重合釜の中の空気を除去し、本体重合法でLLAの開環重合を行う。重合反応の条件コントロールは、二段法を採用する。第一段の重合反応で重量平均分子量（Mw）が4.0-5.0×104である中分子量ポリL-乳酸（m-PLLA）を得た後、第二段の重合反応条件によって引き続き重合反応を行い、最終的に得る高性能高分子量ポリL-乳酸（h-PLLA）のMwが4.0-5.5×105である。
【０００９】
合成条件は下記の通りである。
【００１０】
（１）第一段の重合反応条件：温度（T）=125-140℃、圧力（P）=0.4-0.6torr、反応時間（t）=16-24h；
【００１１】
（２）第二段の重合反応条件：T = 140-160℃、P=0.1-0.3 torr、t=25-60h。
【００１２】
本発明で合成される高性能高分子量ポリL-乳酸製品は下記の性能を有する。
【００１３】
（１）製品とする重合物の主要性能指標は、次のとおりとする。重量平均分子量：（Mw）=4.0-5.5×105、分子量分布指数（PDI）≦1.70、融点 (Tm) ≧185℃、結晶度 (Xc)≧80.2%、色が真白である；
【００１４】
（２）合成される最も優れたレベルのポリL-乳酸製品は、下記の性能指標に達する。Mw=5.5×105、PDI=1.50、Tm=188℃、Xc=82.9%となり、色が真白である；
【００１５】
（３）合成される重合物製品は細胞毒性を有していない；
【００１６】
（４）重合物のMwは、実際応用要求に応じて、4.0-5.5×105の範囲で、管理される条件の下で合成できる。
【００１７】
本発明における高性能、高分子量ポリL-乳酸合成の触媒システムの特徴は下記の通りである。
【００１８】
（１）重合反応触媒システムが無毒（細胞毒性無し）で、生体により吸収できる代謝二元触媒システムであり、下記を含む。主触媒（人体内アルギニン代謝及びエネルギー釈放/貯蔵プロセスにおいて生成する生物有機分子グアニジノアルギニン、グアニジノ酢酸、クレアチン、クレアチニン又はリン酸クレアチンの中の一つ）及び活性化剤（人体に必要な微量の金属カリウム、鉄、亜鉛とカルシウムの無毒な塩の一つ）；
【００１９】
（２）触媒システムは、高触媒開環重合活性を有し、触媒と活性化剤の使用量は、皆単量体LLA重量の0.001-0.05wt%である；
【００２０】
（３）前記無毒な酸塩は、炭酸塩、酢酸塩、乳酸塩とグリコール酸塩である。具体的に炭酸カリウム(K2CO3)、炭酸第一鉄(FeCO3)、乳酸亜鉛([CH3CH(OH)COO]2Zn)、炭酸カルシウム(CaCO3)、乳酸カルシウム([CH3CH(OH)COO]2Ca)、醋酸カリウム(CH3COOK)、グリコール酸亜鉛((HOCH2COO)2Zn)と酢酸カルシウム ((CH3COO)2Ca)である。
【００２１】
本発明で合成される高性能高分子量ポリL-乳酸製品は、国家授権鑑定機構により鑑定した結果、細胞毒性がないことを証明した。
【発明の効果】
【００２２】
１．本発明に使用されている二成分の触媒システム（主触媒+活性化剤）は、細胞毒性のない「グリーン」触媒システムである；
【００２３】
２．無溶剤、本体開環重合法でポリL-乳酸を合成し、重合物合成プロセスにおいて、如何なる「三廃」排出がないので、「グリーン」合成プロセスに属する；
【００２４】
３．合成されるポリL-乳酸製品は、未反応単量体（L-ラクチド）を含有せず、如何なる細胞毒性成分を含有せず、高度な生物安全性を有する「グリーン」生分解性重合物に属する；
【００２５】
４．高性能高分子量ポリL-乳酸製品は、応用のニーズによって、管理される条件の下で合成できる。主要性能指標は、次のとおりとする。Mw = 4.0-5.5×105、PDI≦1.70、Tm≧185℃ 、Xc≧80.2%となり、色が真白である。当製品は、生物医療用材料科学分野において幅広くて重要な応用前景を有する；
【００２６】
５．合成される最も優レベルの高性能高分子量ポリL-乳酸製品は、下記の性能指標に達することができる；Mw=5.5×105、PDI=1.50、Tm=188℃、Xc=82.9%となり、色が真白である。
【発明を実施するための形態】
【００２７】
単量体LLA、触媒と活性化剤を重合反応窯に入れ、触媒と活性化剤の使用量は、皆単量体LLA重量の0.001-0.05wt%である；三回の「真空排気−窒素充填」という循環操作を通じて、重合釜の中の空気を除去し、本体重合法でLLAの開環重合を行う。重合反応の条件コントロールは、二段法を採用する。第一段の重合反応は、T=125-140℃、P=0.4-0.6torrの条件の下で16-24h反応し、Mwが4.0-5.0×104であるm-PLLAを得た後、引き続きT=140-160℃、P=0.1-0.3torrの条件の下で第二段の重合反応を25-60h行い、最終的に得るポリL-乳酸（h-PLLA）のMwが4.0-5.5×105である。
【実施例１】
【００２８】
単量体LLA 200.0g、アルギニン2.0mgと炭酸カリウム2.0mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=125℃、P=0.4torrの条件の下で16h反応してから、Mwが5.0×104であるm-PLLAを得た後、引き続きT=140℃、P=0.1torrの条件の下で第二段の重合反応を40h行う。製品h-PLLA：Mw 5.5×105、PDI 1.50、Tm 188.1℃、Xc 82.9%となり、色が真白である。
【実施例２】
【００２９】
単量体LLA 200.0g、アルギニン2.0mgと炭酸カリウム2.0mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=125℃、P=0.4torrの条件の下で16h反応してから、Mwが5.0×104であるm-PLLAを得た後、引き続きT=140℃、P=0.1torrの条件の下で第二段の重合反応を39h行う。製品h-PLLA：Mw 5.4×105、PDI 1.51、Tm 187.9℃、Xc 82.5%となり、色が真白である。
【実施例３】
【００３０】
単量体LLA 200.0g、アルギニン2.0mgと炭酸カリウム2.0mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=125℃、P=0.4torrの条件の下で16h反応してから、Mwが5.0×104であるm-PLLAを得た後、引き続きT=140℃、P=0.1torrの条件の下で第二段の重合反応を38h行う。製品h-PLLA：Mw 5.3×105、PDI 1.53、Tm 187.8℃、Xc 82.4%となり、色が真白である。
【実施例４】
【００３１】
単量体LLA 200.0g、アルギニン2.0mgと炭酸カリウム2.0mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=125℃、P=0.4torrの条件の下で16 h反応してから、Mwが5.0×104であるm-PLLAを得た後、引き続きT=140℃、P=0.1torrの条件の下で第二段の重合反応を37h行う。製品h-PLLA：Mw 5.2×105、PDI 1.53、Tm 187.8℃、Xc 82.3%となり、色が真白である。
【実施例５】
【００３２】
単量体LLA 200.0g、アルギニン2.0mgと炭酸カリウム2.0mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=125℃、P=0.4torrの条件の下で16h反応してから、Mwが5.0×104であるm-PLLAを得た後、引き続きT=140℃、P=0.1torrの条件の下で第二段の重合反応を36h行う。製品h-PLLA：Mw 5.1×105、PDI 1.52、Tm 187.6℃、Xc 82.2%となり、色が真白である。
【実施例６】
【００３３】
単量体LLA 100.0g、アルギニン2.0mgと炭酸カリウム2.0 mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=125℃、P=0.4torrの条件の下で16h反応してから、Mwが5.0×104であるm-PLLAを得た後、引き続きT=140℃、P=0.1torrの条件の下で第二段の重合反応を40h行う。製品h-PLLA：Mw 5.0×105、PDI 1.54、Tm 187.4℃、Xc 82.1%となり、色が真白である。
【実施例７】
【００３４】
単量体LLA 150.0g、アルギニン4.5mgと炭酸カリウム4.5mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=125℃、P=0.4torrの条件の下で16h反応してから、Mwが5.0×104であるm-PLLAを得た後、引き続きT=140℃、P=0.1torrの条件の下で第二段の重合反応を36h行う。製品h-PLLA：Mw 4.5×105、PDI 1.58、Tm 186.8℃、Xc 81.2%となり、色が真白である。
【実施例８】
【００３５】
単量体LLA 200.0g、アルギニン8.0mgと炭酸カリウム8.0mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=125℃、P=0.4 torrの条件の下で16h反応してから、Mwが5.0×104であるm-PLLAを得た後、引き続きT=140 ℃、P=0.1torrの条件の下で第二段の重合反応を25 h行う。製品h-PLLA：Mw 4.0×105、PDI 1.51、Tm 185.4℃、Xc 80.5%となり、色が真白である。
【実施例９】
【００３６】
単量体LLA 80.0g、グアニジノ酢酸5.6mgと炭酸第一鉄3.2mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=132℃、P=0.5torrの条件の下で20h反応してから、Mwが4.5×104であるm-PLLAを得た後、引き続きT=150℃、P=0.2torrの条件の下で第二段の重合反応を45h行う。製品h-PLLA：Mw 5.5×105、PDI 1.56、Tm 188.0℃、Xc 82.7%となり、色が真白である。
【実施例１０】
【００３７】
単量体LLA 80.0g、グアニジノ酢酸5.6mgと炭酸第一鉄3.2mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=132℃、P=0.5torrの条件の下で20h反応してから、Mwが4.5×104であるm-PLLAを得た後、引き続きT=150℃、P=0.2torrの条件の下で第二段の重合反応を38h行う。製品h-PLLA：Mw 4.9×105、PDI 1.61、Tm 187.4℃、Xc 81.9%となり、色が真白である。
【実施例１１】
【００３８】
単量体LLA 80.0g、グアニジノ酢酸5.6mgと炭酸第一鉄3.2mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=132℃、P=0.5torrの条件の下で20h反応してから、Mwが4.5×104であるm-PLLAを得た後、引き続きT=150℃、P=0.2torrの条件の下で第二段の重合反応を32 h行う。製品h-PLLA：Mw 4.4×105、PDI 1.58、Tm 186.4℃、Xc 80.6%となり、色が真白である。
【実施例１２】
【００３９】
単量体LLA 80.0g、グアニジノ酢酸5.6mgと炭酸第一鉄3.2mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=132℃、P=0.5 torrの条件の下で20h反応してから、Mwが4.5×104であるm-PLLAを得た後、引き続きT=150℃、P=0.2torrの条件の下で第二段の重合反応を26h行う。製品h-PLLA：Mw 4.0×105、PDI 1.61、Tm 185.2℃、Xc 80.4%となり、色が真白である。
【実施例１３】
【００４０】
単量体LLA 50.0g、リン酸クレアチン25.0mgと乳酸カルシウム25.0mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=140℃、P=0.6 torrの条件の下で24 h反応してから、Mwが4.0×104であるm-PLLAを得た後、引き続きT=160℃、P=0.3torrの条件の下で第二段の重合反応を60h行う。製品h-PLLA：Mw 5.5×105、PDI 1.60、Tm 187.9℃、Xc 82.6%となり、色が真白である。
【実施例１４】
【００４１】
単量体LLA 50.0g、リン酸クレアチン25.0mgと乳酸カルシウム25.0mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=140℃、P=0.6 torrの条件の下で24 h反応してから、Mwが4.0×104であるm-PLLAを得た後、引き続きT=160℃、P=0.3torrの条件の下で第二段の重合反応を55h行う。製品h-PLLA：Mw 4.8×105、PDI 1.58、Tm 187.3℃、Xc 81.8%となり、色が真白である。
【実施例１５】
【００４２】
単量体LLA 50.0g、リン酸クレアチン25.0mgと乳酸カルシウム25.0mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=140℃、P=0.6torrの条件の下で24 h反応してから、Mwが4.0×104であるm-PLLAを得た後、引き続きT=160℃、P=0.3torrの条件の下で第二段の重合反応を50 h行う。製品h-PLLA：Mw 4.6×105、PDI 1.62、Tm 186.8℃、Xc 81.5%となり、色が真白である。
【実施例１６】
【００４３】
単量体LLA 50.0g、リン酸クレアチン25.0mgと乳酸カルシウム25.0mgを重合反応窯に入れ、三回の「真空排気−窒素充填」という循環操作を通じて、重合釜の中の空気を除去する。本体重合法でLLAの開環重合を行う。重合反応の条件コントロールは、二段法を採用する。第一段の重合反応は、T=140℃、P=0.6torrの条件の下で24 h反応してから、Mwが4.0×104であるm-PLLAを得た後、引き続きT=160℃、P=0.3torrの条件の下で第二段の重合反応を45 h行う。製品h-PLLA：Mw 4.0×105、PDI 1.59、Tm 185.1℃、Xc 80.2%となり、色が真白である。
【国際調査報告】
2017507229.tif 000004
2017507229.tif 000005
2017507229.tif 000006